(57)【要約】【課題】本願発明は、溶融混錬によるマスターバッチ工程が不要であり、金属微粒子の凝集が発生しにくいポリアミド樹脂組成物を提供することを目的とする。また本発明は、金属化合物の浸漬法によるマスターバッチ化においても、金属微粒子が保護剤で保護され、かつ樹脂と担持されているため、後加工工程を経ても安定して抗菌性効果が発揮できるポリアミド樹脂組成物を提供することを目的とする。【解決手段】本願発明は、粒径が１００μｍ〜５０ｍｍの範囲であるポリアミド樹脂の表面に、含窒素高分子で保護された金属微粒子が担持されたことを特徴とする抗菌用ポリアミド樹脂組成物である。【選択図】  なし【特許請求の範囲】
【請求項１】
粒径が１００μｍ〜５０ｍｍの範囲であるポリアミド樹脂の表面に、含窒素高分子で保護された金属微粒子が担持されたことを特徴とする抗菌用ポリアミド樹脂組成物。
【請求項２】
前記含窒素高分子がポリエチレンイミンであることを特徴とする請求項１に記載の抗菌用ポリアミド樹脂組成物。
【請求項３】
前記金属微粒子の粒子径が１〜１０００ｎｍであることを特徴とする請求項１又は請求項２に記載の抗菌用ポリアミド樹脂組成物。
【請求項４】
前記金属微粒子の含有量が０．０００５質量％〜１質量％であることを特徴とする請求項１〜請求項３のいずれかに記載の抗菌用ポリアミド樹脂組成物。
【請求項５】
前記金属微粒子が、金・銀・銅・白金またはそれら複合体からなることを特徴とする請求項１〜請求項４のいずれかに記載の抗菌用ポリアミド樹脂組成物。
【請求項６】
水または有機溶媒に溶解する金属化合物、及び金属化合物から生成される金属微粒子の保護剤を含む溶液に、熱可塑性樹脂を懸濁または浸漬し、溶液中にてポリアミド樹脂表面に金属微粒子を担持させることを特徴とする抗菌用ポリアミド樹脂組成物の製造方法。
【請求項７】
前記金属微粒子が、金・銀・銅・白金またはそれら複合体からなることを特徴とする請求項６に記載の抗菌用ポリアミド樹脂組成物の製造方法。
【請求項８】
前記金属微粒子の保護剤が含窒素高分子であることを特徴とする請求項６又は請求項７に記載の抗菌用ポリアミド樹脂組成物の製造方法。
【請求項９】
請求項１〜請求項５のいずれかに記載の抗菌用ポリアミド樹脂組成物を含有する抗菌成形物。
【請求項１０】
請求項１〜請求項５のいずれかに記載の抗菌用ポリアミド樹脂組成物を含有する抗菌繊維。
【請求項１１】
請求項１〜請求項５のいずれかに記載の抗菌用ポリアミド樹脂組成物を含有する抗菌繊維であり、かつ酸性溶液中に含浸後も抗菌性が保持される繊維。
【発明の詳細な説明】
【技術分野】
【０００１】
本発明は、特定の高分子を保護剤に用いて被覆された金属微粒子が特定の粒径を有するポリアミド樹脂の表面に担持された抗菌用ポリアミド樹脂組成物等に関するものである。
【０００２】
抗菌性を有する樹脂は化粧品や医薬部外品、一般工業製品、繊維および食品の分野において数多く使用されている。
【０００３】
一般的に抗菌性を有する樹脂は、有機系抗菌剤や無機系抗菌剤を熱可塑性樹脂と溶融混錬もしくは、溶液中に分散させた後に、キャスト、紡糸、押し出し成形、射出成形などの後加工により、抗菌性を付与した樹脂フィルム、繊維、成形体となる。しかしながら、有機系抗菌剤は、樹脂中で再結晶化しやすく、さらにブリードアウトしやすいなどの抗菌効果の持続性や安定性に課題があり、さらに人体安全性の観点からも近年無機系抗菌剤を配合した樹脂が多く使用されてきている。
【０００４】
無機系抗菌剤からなる樹脂は、銀イオンや銅イオン等を担持した活性炭、アパタイト、シリカ、ゼオライト等と熱可塑性樹脂を溶融混錬することにより、一旦マスターバッチ化した後、成形体として加工される。特許文献１では、銀イオンを含む溶解性ガラスを滑剤と共に樹脂と溶融混錬押し出しにより、マスターバッチを作製する方法が記載されている。
【０００５】
銀化合物を直接樹脂と溶融混錬することにより銀ナノ粒子に還元させてマスターバッチを作ることも出来る。特許文献２では、乳酸銀を樹脂と溶融混錬することで銀ナノ粒子を含有するマスターバッチの製造方法が記載されている。
【０００６】
一方、特許文献３では、トリフルオロ酪酸銀を含むメタノール溶液中に、ナイロン６ペレットを浸漬させた後、乾燥させることで簡単にマスターバッチを作製している。これらマスターバッチをナイロン６６ペレットと溶融紡糸することで特定の粒子径を有する銀粒子を含有するナイロン繊維が記載されている。
【先行技術文献】
【特許文献】
【０００７】
【特許文献１】特開平５−２５５５１５号公報
【特許文献２】WO２０１０／０９８３０９
【特許文献３】特開平０６−２８７３５５号公報
【発明の開示】
【発明が解決しようとする課題】
【０００８】
従来の抗菌性の銀微粒子等を樹脂に分散させる方法では、混合が不十分な場合、無機系抗菌剤が偏在して、十分な効果を発揮しない場合がある。そのため改良方法として、特許文献１や特許文献２のように、溶融混錬により、一旦抗菌成分を樹脂中に均一分散させるマスターバッチ化が必要であり、さらに製品化するためには、得られたマスターバッチと樹脂ペレットを再度混練した後、射出成型や押出成型などの後加工を行う必要がある。このため、溶融混錬工程が複数回数必要となり、抗菌成分が凝集などを起こし、想定した配合量ほどの抗菌活性が発現しないことが問題となっていた。
【０００９】
また特許文献３では、混錬工程を必要としないでマスターバッチ化しているが、マスターバッチ化の段階では、銀イオンもしくは銀化合物が保護剤のない状態で樹脂中に含浸されているため、後加工における熱加工条件によっては、生成する銀ナノ粒子に偏析や凝集等が発生してしまい、安定的に抗菌性を付与することに問題が生じていた。このため、マスターバッチ化した際に、金属微粒子が保護剤等に被覆されかつ、樹脂に担持され安定化された抗菌性樹脂が求められていた。
【００１０】
さらに、ポリアミド繊維を製造する方法として、繊維原料となる樹脂と銀イオン−無機担持体（ゼオライト等）からなる無機系抗菌剤を混合した後、溶融紡糸により繊維化することができるが、無機系抗菌剤の粒子径は２〜２０μｍと比較的サイズが大きいため、繊維を無機抗菌剤のサイズ以下に細糸化することが出来ないため、新たな無機系抗菌剤による抗菌性の付与方法が求められていた。
【００１１】
本発明は、粒径が１００μｍ〜５０ｍｍの範囲であることを特徴とするポリアミド樹脂の表面に、含窒素高分子で保護された金属微粒子が担持された抗菌用ポリアミド樹脂組成物であり、溶融混錬によるマスターバッチ工程が不要であり、金属微粒子の凝集が発生しにくいポリアミド樹脂組成物を提供することである。
【００１２】
また本発明は、粒径が１００μｍ〜５０ｍｍの範囲であることを特徴とするポリアミド樹脂の表面に、含窒素高分子で保護された金属微粒子が担持された抗菌用ポリアミド樹脂組成物であり、金属化合物の浸漬法によるマスターバッチ化においても、金属微粒子が保護剤で保護され、かつ樹脂と担持されているため、後加工工程を経ても安定して抗菌性効果が発揮できるポリアミド樹脂組成物を提供することである。
【課題を解決するための手段】
【００１３】
本発明者は、上記課題を解決するために鋭意研究した結果、本発明をなすに至った。すなわち本発明は以下のとおりである。 
【００１４】
１．粒径が１００μｍ〜５０ｍｍの範囲であるポリアミド樹脂の表面に、含窒素高分子で保護された金属微粒子が担持されたことを特徴とする抗菌用ポリアミド樹脂組成物。
【００１５】
２．前記含窒素高分子がポリエチレンイミンであることを特徴とする前記項１に記載の抗菌用ポリアミド樹脂組成物。
【００１６】
３．前記金属微粒子の粒子径が１〜１０００ｎｍであることを特徴とする前記項１又は前記項２に記載の抗菌用ポリアミド樹脂組成物。
【００１７】
４．前記金属微粒子の含有量が０．０００５〜1質量％であることを特徴とする前記項１〜前記項３のいずれかに記載の抗菌用ポリアミド樹脂組成物。
【００１８】
５．前記金属微粒子が、金・銀・銅・白金またはそれら複合体からなることを特徴とする前記項１〜前記項４のいずれかに記載の抗菌用ポリアミド樹脂組成物。
【００１９】
６．水または有機溶媒に溶解する金属化合物、及び金属化合物から生成される金属微粒子の保護剤を含む溶液に、熱可塑性樹脂を懸濁または浸漬し、溶液中にてポリアミド樹脂表面に金属微粒子を担持させることを特徴とする抗菌用ポリアミド樹脂組成物の製造方法。
【００２０】
７．前記金属微粒子が、金・銀・銅・白金またはそれら複合体からなることを特徴とする前記項６に記載の抗菌用ポリアミド樹脂組成物の製造方法。
【００２１】
８．前記金属微粒子の保護剤が含窒素高分子であることを特徴とする前記項６又は前記項７に記載の抗菌用ポリアミド樹脂組成物の製造方法。
【００２２】
９．前記項１〜前記項５いずれかに記載の抗菌用ポリアミド樹脂組成物を含有する抗菌成形物。
【００２３】
１０．前記項１〜前記項５のいずれかに記載の抗菌用ポリアミド樹脂組成物を含有する抗菌繊維。
【００２４】
１１．前記項１〜前記項５のいずれかに記載の抗菌用ポリアミド樹脂組成物を含有する抗菌繊維であり、かつ酸性溶液中に含浸後も抗菌性が保持される繊維。
【発明の効果】
【００２５】
本発明のポリアミド樹脂の表面に、含窒素高分子で保護された金属微粒子が担持され、ポリアミド樹脂の粒径が１００μｍ〜５０ｍｍの範囲であることを特徴とするポリアミド樹脂組成物にすること等により、金属微粒子とポリアミド樹脂の混練工程を不要で、粒子の凝集が発生しにくいポリアミド樹脂組成物等を提供できるという効果がある。
【００２６】
また、含窒素高分子で保護された金属微粒子の大きさが１〜１０００ｎｍであることから、繊維を製造する際に細糸化することが可能であり、繊維を細糸化した際にも抗菌性が付与された繊維を提供できるという効果がある。
【００２７】
また、本発明は、金属微粒子が保護剤で被覆され、かつ樹脂と担持されているため、樹脂中での金属微粒子の自由な移動が困難であり、後加工工程等においても凝集が起りにくく、結果として安定的な抗菌効果が発揮できる。
【００２８】
さらに、本発明によれば、ポリアミド繊維の染色工程などで想定される酸性溶液への含浸においても、金属微粒子が保護剤を介して強固にポリアミド樹脂と結合しているため、金属成分が溶出することなく、安定的な抗菌効果が発揮できるポリアミド繊維を提供することができる。
【発明を実施するための形態】
【００２９】
本発明は、含窒素高分子で保護された金属微粒子をポリアミド樹脂表面に担持されて抗菌性をなすポリアミド樹脂組成物とその製造方法およびそれらを用いた成型物に関するものである。
【００３０】
（１）ポリアミド樹脂について
ポリアミド樹脂は、主鎖中に酸アミド結合（−ＣＯＮＨ−）を有するものであり、例えば、脂肪族ポリアミド樹脂、脂環族ポリアミド樹脂、芳香族ポリアミド樹脂、及びそれらの組み合わせ又は組み合わせに相当する（共）重合体から選ばれる樹脂を少なくとも１種類含むポリアミド樹脂が挙げられる。ポリアミド樹脂を構成するモノマー単位は、１種類であっても２種類以上であってもよい。
【００３１】
上記脂肪族ポリアミド樹脂、脂環族ポリアミド樹脂及び／又は芳香族ポリアミド樹脂としては、ラクタム、アミノカルボン酸、又はジアミンとジカルボン酸の組み合せから誘導されるポリアミド樹脂が挙げられる。
【００３２】
上記ラクタムとしては、ε−カプロラクタム、ω−エナントラクタム、ω−ラウロラクタム、α−ピロリドン、α−ピペリドン等を、上記アミノカルボン酸としては、６−アミノカプロン酸、７−アミノヘプタン酸、９−アミノノナン酸、１１−アミノウンドデカン酸、１２−アミノドデカン酸等を挙げることができる。
【００３３】
上記のジアミンとジカルボン酸から誘導されるポリアミド樹脂の原料となるジアミンとしては、エチレンジアミン、テトラメチレンジアミン、ペンタメチレンジアミン、ヘキサメチレンジアミン、ペプタメチレンジアミン、オクタメチレンジアミン、ノナメチレンジアミン、デカメチレンジアミン、ウンデカメチレンジアミン、ドデカメチレンジアミン、トリデカンジアミン、テトラデカンジアミン、ペンタデカンジアミン、ヘキサデカンジアミン、ヘプタデカンジアミン、オクタデカンジアミン、ノナデカンジアミン、エイコサンジアミン、２−メチル−１，８−オクタンジアミン、２，２，４／２，４，４−トリメチルヘキサメチレンジアミン等の脂肪族ジアミン、１，３／１，４−シクロヘキシルジアミン、ビス（４−アミノシクロヘキシル）メタン、ビス（４−アミノシクロヘキシル）プロパン、ビス（３−メチル−４−アミノシクロヘキシル）メタン、（３−メチル−４−アミノシクロヘキシル）プロパン、１，３／１，４−ビスアミノメチルシクロヘキサン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、ノルボルナンジメチレンアミン等の脂環式ジアミン、ｐ−キシリレンジアミン、ｍ−キシリレンジアミン等の芳香族ジアミン等を挙げることができる。
【００３４】
上記のジアミンとジカルボン酸から誘導されるポリアミド樹脂の原料となるジカルボン酸としては、アジピン酸、ピメリン酸、スベリン酸、アゼライン酸、セバシン酸、ウンデカンジオン酸、ドデカンジオン酸、トリデカンジオン酸、テトラデカンジオン酸、ペンタデカンジオン酸、ヘキサデカンジオン酸、オクタデカンジオン酸、エイコサンジオン酸等の脂肪族ジカルボン酸、１，３／１，４−シクロヘキサンジカルボン酸、ジシクロヘキサンメタン−４，４’−ジカルボン酸、ノルボルナンジカルボン酸等の脂環式ジカルボン酸、イソフタル酸、テレフタル酸、１，４／１，８／２，６／２，７−ナフタレンジカルボン酸等の芳香族ジカルボン酸等を挙げることができる。
【００３５】
これらのポリアミド樹脂の中でも、経済性、汎用性の観点から、脂肪族ポリアミド樹脂又は芳香族ポリアミド樹脂が好ましく、更に加工性、得られる物性バランスの観点から、脂肪族ポリアミド樹脂が特に好ましい。
尚、ポリアミド樹脂として、これらのポリアミドを、それぞれ単独で用いることもできるし、また、２種類以上を混合して用いることもできる。更に、２種類以上の組合せからなる共重合ポリアミドを用いることができる。
【００３６】
上記脂肪族ポリアミド樹脂としては、例えば、ポリカプロアミド（ナイロン−６）、ポリアミノウンデカン酸（ナイロン−１１）、ポリラウリルラクタム（ナイロン−１２）、ポリヘキサメチレンジアミノアジピン酸（ナイロン−６６）、ポリヘキサメチレンジアミノセバシン酸（ナイロン−６１０）、ポリヘキサメチレンジアミノドデカン二酸（ナイロン−６１２）の如き重合体、カプロラクタム／ラウリルラクタム共重合体（ナイロン−６／１２）、カプロラクタム／アミノウンデカン酸共重合体（ナイロン−６／１１）、カプロラクタム／ヘキサメチレンジアミノアジピン酸共重合体（ナイロン−６／６６）、カプロラクタム／ヘキサメチレンジアミノアジピン酸／アミノドデカン二酸（ナイロン−６／６６／１２）、カプロラクタム／ヘキサメチレンジアミノアジピン酸／ラウリルラクタム（ナイロン−６／６６／１２）、カプロラクタム／ヘキサメチレンジアミノアジピン酸／ヘキサメチレンジアミノセバシン酸（ナイロン−６／６６／６１０）、及びカプロラクタム／ヘキサメチレンジアミノアジピン酸／ヘキサメチレンジアミノドデカン二酸（ナイロン−６／６６／６１２）等の（共）重合体等を挙げることができる。これらの脂肪族ポリアミド樹脂は、それぞれ単独で用いることもできるし、また２種以上を混合して用いることもできる。
【００３７】
上記脂肪族ポリアミド樹脂の中でも、ナイロン６、ナイロン６６、ナイロン６１０、ナイロン１１、ナイロン１２、ナイロン６１２、ナイロン６/６６、ナイロン６/１１、ナイロン６/１２、ナイロン６/６６/１２から選ばれる単独又は併用された脂肪族ポリアミドが好ましく、融点やコスト等の観点から、特に好ましくはナイロン６及びナイロン６６であり、最も好ましくはナイロン６である。
【００３８】
ポリアミド樹脂の粒径が１００μｍ〜５０ｍｍの範囲が好ましく、さらに２００μｍから２０ｍｍがより好ましい。粒子径が１００μｍ以下となると、比表面積が大きくなるため、粉体自体の凝集が強くなり更なる分散剤等が必要となり、好ましくない。また、粒子径が５０ｍｍ以上では、金属化合物の担持効果が低くなるため、好ましくない。
【００３９】
（２）金属微粒子について
本発明における金属微粒子としては、抗菌性を発現すればどの金属微粒子でも用いることができ、銀、銅、金、白金等は抗菌性を発現することが知られているので好ましい。その中で、容易に化合物を入手しやすいこと、安価に入手しやすいこと、抗菌活性を得られやすい等の観点から銀微粒子を用いることが好ましい。
【００４０】
本発明における金属微粒子は、一次粒子径が１ｎｍ〜１０００ｎｍの範囲にあって、さらに２ｎｍ〜５００ｎｍが好ましい。その形状は球状、不定形状、塊状、針状、棒状など特に制限されるものではないが、抗菌活性と成型物を得るためには粒子の一次粒子径、形状が揃っていることが好ましい。１０００ｎｍより大きい微粒子は、繊維化の際、細線化ができないため好ましくない。
【００４１】
本発明における金属微粒子の含有量が、０．０００５〜１質量％の範囲にあるのが好ましい。さらに、好ましくは０．００１〜０．０５質量％が好ましい。０．０００５質量％未満では、抗菌活性が得られないため好ましくない。１質量％よりも多い場合には、金属微粒子の凝集が発生する可能性があり、均一な粒子径と分散が得られないことから抗菌性が低下する可能性があり好ましくない。
【００４２】
本発明における金属微粒子を保護する材料として、含窒素高分子が望ましい。特に、分子構造に−ＮＨ２を持つものが特に望ましい。これは、ポリアミド樹脂の表面に存在するポリアミド末端のカルボン酸（−ＣＯＯＨ）またはカルボニル基（＞Ｃ＝Ｏ）と親和性の高く、一部カルボン酸（−ＣＯＯＨ）含窒素高分子の−ＮＨ２との間で、アミド結合が形成されていると考えられる。このことにより、金属微粒子を被覆した含窒素高分子はポリアミド樹脂表面で強く結合されるため、金属微粒子はポリアミド樹脂内に強く担持され、容易に脱離することがなくなると考えられる。  
【００４３】
本発明における含窒素高分子の例として、ポリエチレンイミン、ポリアリルアミン、ポリビニルピリジン、ポリビニルピリジン、ポリアニリン、ポリアニリン誘導体、ポリピロール、ポリピロール誘導体等が挙げられる。 
【００４４】
本発明における含窒素高分子がポリエチレンイミンの場合、重量分子量は２００〜１０、０００が好ましい。さらに、金属微粒子の保護効果による担持量増加の観点から２００〜１８００がより好ましく、２００〜１２００が最も好ましい。ポリエチレンイミンの分子量が１０，０００より大きいと、金属微粒子の保護効果が劣り、担持量が低下するので好ましくない。また、分子量が２００以上は、引火点等の観点から取り扱い上好ましい。
【００４５】
本発明における抗菌ポリアミド樹脂は、ポリアミド樹脂を分散させた溶液中で、含窒素高分子の共存下に金属種を含むイオンを還元することにより製造される。この方法によれば、還元により生成する金属微粒子が含窒素高分子に被覆された状態でポリアミド樹脂に担持されるので、含窒素高分子がポリアミド樹脂表面で強く結合されるため、金属微粒子はポリアミド粒子内に強く担持され、容易に脱離することがなくなると考えられる。これに対し、還元後の金属微粒子溶液に、ポリアミド樹脂を接触させる方法では、金属微粒子はポリアミド生物にほとんど担持されない。
【００４６】
金属種を含むイオンとしては、金属塩化物、金属臭化物、金属硝酸塩、金属硫酸塩、金属酢酸塩、金属過塩素酸塩等が挙げられる。金属種の還元方法としては、ヒドラジン、水素化ホウ素ナトリウム等の無機還元剤を用いて常温または低温で還元する方法、ポリエチレンイミン、トリエチルアミン等のアミン類を用いて６０〜１００℃で還流することにより還元する方法、メタノール、エタノール等のアルコール中において６０〜８０℃で還流することにより還元する方法、アスコルビン酸、ホルムアルデヒド等の有機還元剤を用いて６０〜８０℃で還流することにより還元する方法、常温で紫外光を照射することにより還元する方法などが挙げられるがこれに限定されるものではない。  
また、ポリエチレンイミンなどのように含窒素高分子自体が還元作用を有する場合には、他の還元剤を使用しなくてもよい。
【００４７】
（３）抗菌用ポリアミド樹脂組成物について
抗菌用ポリアミド樹脂組成物の製造法としては、水または有機溶媒に溶解する金属化合物、及び金属化合物から生成される金属微粒子の保護剤を含む溶液に、熱可塑性樹脂を懸濁または浸漬し、保護剤を介して溶液中にてポリアミド樹脂表面に金属微粒子を担持させることが出来る。
【００４８】
ポリアミド樹脂組成物の製造工程として、ポリアミド樹脂を分散させた溶液、含窒素高分子、金属種を含むイオンおよび還元剤は、イオンを還元する前にすべてを均一に混合することができれば、着色の度合いはそれらの添加順序には影響を及ぼさない。  
【００４９】
本発明においては、製造したポリアミド樹脂組成物は、デカンテーション、ろ過あるいは遠心分離などの方法で固液分離させることができる。また、その後真空乾燥や恒温乾燥を用いて乾燥させることができる。 
【００５０】
抗菌用ポリアミド樹脂組成物とは、ペレットや粒子を含むものであり、抗菌用ポリアミド樹脂組成物を含有する成形物とは、ペレットや粒子等を用いて成形した射出成形品、押出成形品、フィルム、繊維等も含むものである。
【実施例】
【００５１】
以下、実施例により本発明を具体的に説明するが、本発明はこれらの実施例に限定されるものではない。また粒径、ＩＣＰ、ＴＥＭ、抗菌活性値などの測定は次のように行った。 
【００５２】
（平均粒径）
ポリアミドパウダーの平均粒子径及び粒子径分布は、レーザー回折式粒度分布測定装置を用いて、測定した。体積平均粒子径（Ｄｖ）は下記数１で表される。
【００５３】
【数１】
2016065195.tif 000002
Xi；個々の粒子径
n；測定数
【００５４】
１ｍｍを超えるペレットの粒子径については、ノギス等で実測し、最も長いものを粒子径とした。
【００５５】
ポリアミド樹脂化合物中の金属含有量の定量は、乾燥後のポリアミド樹脂化合物試料５ｍｇを硝酸にて湿式分解後、ＩＣＰ発光分析法によって、ポリアミド樹脂化合物試料中の金属成分の発光強度から質量分率を求めた。
【００５６】
ポリアミド樹脂化合物中の金属微粒子の存在は、ポリアミド樹脂化合物の色および断面のＴＥＭ写真によって確認した。
【００５７】
ポリアミド樹脂化合物を用いてプレス化した成形シートの抗菌性の試験方法は、ＪＩＳ規格Ｚ２８０１（フィルム密着法）に準拠して測定し、試験菌株は大腸菌Ｅｓｃｈｅｒｉｃｈｉａ  ｃｏｌｉＮＢＲＣ３９８２を使用した。
【００５８】
一方、モノフィラメント溶融紡糸装置を用いて作製したポリアミド樹脂繊維の抗菌性（静菌および殺菌）の試験方法は、ＪＩＳ規格Ｌ１９０２に準拠して測定し、試験菌株は大腸菌Ｅｓｃｈｅｒｉｃｈｉａ  ｃｏｌｉＮＢＲＣ３３０１を使用した。
【００５９】
（実施例１）
ポリアミド６ペレット（平均粒径３ｍｍ：宇部興産(株)製１０１３Ｂ）２０ｇを水８０ｇ中に分散させ、硝酸銀１０重量％水溶液０．３３ｇ、ポリエチレンイミン（重量平均分子量１８００）１０重量％水溶液１．００ｇを添加し、１００℃下で１５０分間撹拌混合した。ポリエチレンイミンで保護された銀ナノ微粒子が担持されたポリアミド６ペレット（抗菌性ポリアミド６ペレット）をろ過にて回収し、水で繰り返し洗浄した後、真空乾燥した。
得られた抗菌性ポリアミド６ペレットは、黄色に着色しており、銀の担持量は０．００２質量％であった。本ペレットの断面を透過型電子顕微鏡（ＴＥＭ）にて観察したところ、ペレット表面に銀ナノ微粒子の存在を確認でき、その銀ナノ微粒子の平均粒子径は１０ｎｍであった。また、本ペレットをラボプラストミルで混練し、プレスにより成型シートを作製した。得られた成型シートのＪＩＳ規格Ｚ２８０１に準拠した大腸菌に対する抗菌活性値は３．１であった。
【００６０】
（実施例２）
ポリアミド６パウダー（平均粒径３４０μｍ：宇部興産(株)製１０２２Ｐ）２０ｇを水８０ｇ中に分散させ、硝酸銀１０重量％水溶液０．３３ｇ、ポリエチレンイミン（重量平均分子量１８００）１０重量％水溶液１．００ｇを添加し、１００℃下で１５０分間撹拌混合した。ポリエチレンイミンで保護された銀ナノ微粒子が担持されたポリアミド６パウダー（抗菌性ポリアミド６パウダー）をろ過にて回収し、水で繰り返し洗浄した後、真空乾燥した。
得られた抗菌性ポリアミド６パウダーは、黄色に着色しており、銀の担持量は０．００７質量％であった。本パウダーの断面を透過型電子顕微鏡（ＴＥＭ）にて観察したところ、パウダー表面に銀ナノ微粒子の存在を確認でき、その銀ナノ微粒子の平均粒子径は１０ｎｍであった。また、本パウダーをラボプラストミルでポリアミド６ペレットと１：７（質量比）で混練し、プレスにより成型シートを作製した。この結果、得られた成型シート中の銀の含有量は、０．０００８８質量％となっている。得られた成型シートのＪＩＳ規格Ｚ２８０１に準拠した大腸菌に対する抗菌活性値は４．８であった。
【００６１】
（実施例３）
ポリアミド６ペレット（平均粒径３ｍｍ：宇部興産(株)製１０１３Ｂ）２００ｇを水８００ｇ中に分散させ、硝酸銀１０重量％水溶液３．３ｇ、ポリエチレンイミン（重量平均分子量６００）１０重量％水溶液１０．０ｇを添加し、１００℃下で１５０分間撹拌混合した。ポリエチレンイミンで保護された銀ナノ微粒子が担持されたポリアミド６ペレット（抗菌性ポリアミド６ペレット）をろ過にて回収し、水で繰り返し洗浄した後、真空乾燥した。
得られた抗菌性ポリアミド６ペレットは、黄色に着色しており、銀の担持量は０．０２５質量％であった。本ペレットの断面を透過型電子顕微鏡（ＴＥＭ）にて観察したところ、ペレット表面に銀ナノ微粒子の存在を確認でき、その銀ナノ微粒子の平均粒子径は１０ｎｍであった。また、本ペレットをラボプラストミルで混練し、プレスにより成型シートを作製した。得られた成型シートのＪＩＳ規格Ｚ２８０１に準拠した大腸菌に対する抗菌活性値は５．１であった。
【００６２】
（実施例４）
実施例３で得られた抗菌性ポリアミド６ペレットをラボプラストミルでポリアミド６ペレットと約１：１．６（質量比）で混練し、プレスにより成型シートを作製した。この結果、得られた成型シート中の銀の含有量は、０．００９５質量％となっている。得られた成型シートのＪＩＳ規格Ｚ２８０１に準拠した大腸菌に対する抗菌活性値は５．１であった。このサンプルをｐＨ＝３．９の酢酸水溶液に含浸し、１００℃で３０分間および６０分加熱した。このような処理を施したのちの成型シートのＪＩＳ規格Ｚ２８０１に準拠した大腸菌に対する抗菌活性値は３０分で４．５、６０分で５．０となり、酸性溶液中に含浸させても十分な抗菌性を保持していることを確認した。
【００６３】
（実施例５）
ポリアミド６ペレット（平均粒径３ｍｍ：宇部興産(株)製１０１３Ｂ）２０００ｇを水６０００ｇ中に分散させ、硝酸銀１０重量％水溶液３３ｇ、ポリエチレンイミン（重量平均分子量１８００）１０重量％水溶液１００ｇを添加し、９５℃下で１５０分間撹拌混合した。ポリエチレンイミンで保護された銀ナノ微粒子が担持されたポリアミド６ペレット（抗菌性ポリアミド６ペレット）をろ過にて回収し、水で繰り返し洗浄した後、真空乾燥した。
得られた抗菌性ポリアミド６ペレットは、黄色に着色しており、銀の担持量は０．００６質量％であった。
このようにして得た銀担持ポリアミド６ペレットをモノフィラメント溶融紡糸装置を用いて繊維形状に成型加工した。繊維径を光学顕微鏡で測定したところ、１８０μｍであった。得られた銀担持ポリアミド６繊維のＪＩＳ規格Ｌ１９０２に準拠した大腸菌に対する静菌活性値、および殺菌活性値は６．１以上、および３．１以上であり、十分な抗菌性を有していることが確認された。
【００６４】
（実施例６）
実施例５で得られた抗菌性ポリアミド繊維を界面活性剤と炭酸ナトリウム溶液で洗浄後、赤色染料（Kayanol Milling Red-BW：日本化薬製）０．５質量％（対繊維）、酢酸アンモニウム１質量％および酢酸３質量％からなる水溶液（ＰＨ＝４．０）中に繊維を含浸させ、１００℃で３０分間染色した。後洗浄後、ポリアミド繊維は赤色を呈した。染色後のポリアミド繊維のＪＩＳ規格Ｌ１９０２に準拠した大腸菌に対する静菌活性値、および殺菌活性値は５．７以上、および３．１以上であり、染色後も十分な抗菌性を保持していることが確認された。
【００６５】
（比較例１）
ポリアミド６ペレット（平均粒径３ｍｍ：宇部興産(株)製１０１３Ｂ）２０ｇを水８０ｇ中に分散させ、硝酸銀１０重量％水溶液０．３３ｇ、ポリエチレンイミン（重量平均分子量１８００）１０重量％水溶液１．００ｇを添加し、１００℃下で１５０分間撹拌混合した。ポリエチレンイミンで保護された銀ナノ微粒子が担持されたポリアミド６ペレット（抗菌性ポリアミド６ペレット）をろ過にて回収し、水で繰り返し洗浄した後、真空乾燥した。
得られた抗菌性ポリアミド６ペレットは、黄色に着色しており、銀の担持量は０．００２質量％であった。本ペレットの断面を透過型電子顕微鏡（ＴＥＭ）にて観察したところ、ペレット表面に銀ナノ微粒子の存在を確認でき、その銀ナノ微粒子の平均粒子径は１０ｎｍであった。また、本ペレットをラボプラストミルでポリアミド６ペレットと１：４（質量比）で混練し、プレスにより成型シートを作製した。この結果、得られた成型シート中の銀の含有量は、０．０００４０質量％となっている。得られた成型シートのＪＩＳ規格Ｚ２８０１に準拠した大腸菌に対する抗菌活性値は０．３であった。
【００６６】
（比較例２）
ポリアミド６パウダー（平均粒径３４０μｍ：宇部興産(株)製１０２２Ｐ）２０ｇを水８０ｇ中に分散させ、硝酸銀１０重量％水溶液０．３３ｇ、ポリエチレンイミン（重量平均分子量１８００）１０重量％水溶液１．００ｇを添加し、１００℃下で１５０分間撹拌混合した。ポリエチレンイミンで保護された銀ナノ微粒子が担持されたポリアミド６パウダー（抗菌性ポリアミド６パウダー）をろ過にて回収し、水で繰り返し洗浄した後、真空乾燥した。
得られた抗菌性ポリアミド６パウダーは、黄色に着色しており、銀の担持量は０．００７質量％であった。本パウダーの断面を透過型電子顕微鏡（ＴＥＭ）にて観察したところ、パウダー表面に銀ナノ微粒子の存在を確認でき、その銀ナノ微粒子の平均粒子径は１０ｎｍであった。また、本ペレットをラボプラストミルでポリアミド６パウダーと１：１９（質量比）で混練し、プレスにより成型シートを作製した。この結果、得られた成型シート中の銀の含有量は、０．０００３５質量％となっている。得られた成型シートのＪＩＳ規格Ｚ２８０１に準拠した大腸菌に対する抗菌活性値は０．３であった。
【００６７】
（比較例３）
銀イオン含有無機系抗菌剤含有ポリアミド６マスターバッチ（富士ケミカル製バクテキラーMB（NY−１０KB（KAI））とポリアミド６ペレット（平均粒径３ｍｍ：宇部興産(株)製１０１３Ｂ）を１：１９（質量比）にてラボブラストミルで混練し、無機抗菌剤含有ポリアミド６の樹脂組成物を得た。得られた樹脂は白色であり、樹脂組成物中の銀の含有量は、０．００２質量％であった。得られた樹脂組成物をプレスにより成型シートを作製した。得られた成型シートのＪＩＳ規格Ｚ２８０１に準拠した大腸菌に対する抗菌活性値は０であった。
【００６８】
（比較例４）
比較例３と同様の方法にて、銀の担持量が０．００９０質量％となるように成型シートを作製し、ＪＩＳ規格Ｚ２８０１に準拠した大腸菌に対する抗菌性を評価したところ、抗菌活性値は４．７であった。このサンプルをｐＨ＝３．９の酢酸水溶液に含浸し、１００℃で３０分間および６０分間加熱した。このような処理を施したのちの成型シートのＪＩＳ規格Ｚ２８０１に準拠した大腸菌に対する抗菌活性値は０であり、抗菌性がないことを確認した。実施例３と比較して、酸性溶液への含浸によって多くの銀が溶出してしまった結果、抗菌性が消失したと考えられる。
【００６９】
（比較例５）    
ポリアミド６ペレット（平均粒径３ｍｍ：宇部興産(株)製１０１３Ｂ）を用い、実施例４と同様の条件で銀を含有しないポリアミド６繊維を作製した。繊維径を光学顕微鏡で測定したところ、１８１μｍであった。得られたポリアミド６繊維のＪＩＳ規格Ｌ１９０２に準拠した大腸菌に対する静菌活性値、および殺菌活性値は０．２、および−２．７であり、抗菌活性を示さなかった。